(57)【特許請求の範囲】
【請求項１】
ガラス原料を溶解して溶融ガラスとする溶解工程と、
前記溶融ガラスを、成形炉の炉壁である成形炉壁によって囲まれる成形空間に配置される成形体に、供給する供給工程と、
ダウンドロー法を用いて前記成形体において溶融ガラスからシートガラスを成形する成形工程と、
前記シートガラスを、前記成形空間の下方に位置する空間であり、前記徐冷炉の炉壁である徐冷炉壁によって囲まれる徐冷空間において徐冷する徐冷工程と、
徐冷された前記シートガラスを、前記徐冷炉の下方に位置する切断空間において切断してガラス板とする切断工程と、を有し、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように、気圧制御が行われ、
前記炉外部空間は、前記徐冷空間内の前記シートガラスの温度が（徐冷点温度＋５℃）〜（歪点温度−５０℃）となる部分を含む空間の前記徐冷炉壁の外側に位置する徐冷炉外部空間を含み、
前記気圧制御では、
前記炉外部空間の気圧をＰ１とし、前記建物の外方の気圧をＰ２とした場合、
０＜Ｐ１−Ｐ２≦４０Ｐａ
の関係が成立するように、前記炉外部空間の気圧を制御する、
ことを特徴とするガラス板の製造方法。
【請求項２】
前記気圧制御では、
前記切断空間の気圧をＰ３とし、前記建物の外方の気圧をＰ２とした場合、
０＜Ｐ３−Ｐ２≦４０Ｐａ
の関係が成立するように、前記切断空間の気圧をさらに制御する、
請求項１に記載のガラス板の製造方法。
【請求項３】
ガラス原料を溶解して溶融ガラスとする溶解工程と、
前記溶融ガラスを、成形炉の炉壁である成形炉壁によって囲まれる成形空間に配置される成形体に、供給する供給工程と、
ダウンドロー法を用いて前記成形体において溶融ガラスからシートガラスを成形する成形工程と、
前記シートガラスを、前記成形空間の下方に位置する空間であり、前記徐冷炉の炉壁である徐冷炉壁によって囲まれる徐冷空間において徐冷する徐冷工程と、
徐冷された前記シートガラスを、前記徐冷炉の下方に位置する切断空間において切断してガラス板とする切断工程と、を有し、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように、気圧制御が行われ、
前記炉外部空間は、前記徐冷空間内の前記シートガラスの温度が（徐冷点温度＋５℃）〜（歪点温度−５０℃）となる部分を含む空間の前記徐冷炉壁の外側に位置する徐冷炉外部空間を含み、
前記気圧制御では、
前記切断空間の気圧をＰ３とし、前記建物の外方の気圧をＰ２とした場合、
０＜Ｐ３−Ｐ２≦４０Ｐａ
の関係が成立するように、前記切断空間の気圧をさらに制御し、かつ、前記炉外部空間の気圧が前記シートガラスの流れ方向の上流側ほど大きくなるように、前記炉外部空間の気圧を制御する、ことを特徴とするガラス板の製造方法。
【請求項４】
前記気圧制御では、前記徐冷空間の気圧が前記切断空間の気圧に対して大きくなるように、前記切断空間の気圧を制御する、請求項２または３に記載のガラス板の製造方法。
【請求項５】
ガラス原料を溶解して溶融ガラスとする溶解工程と、
前記溶融ガラスを、成形炉の炉壁である成形炉壁によって囲まれる成形空間に配置される成形体に、供給する供給工程と、
ダウンドロー法を用いて前記成形体において溶融ガラスからシートガラスを成形する成形工程と、
前記シートガラスを、前記成形空間の下方に位置する空間であり、前記徐冷炉の炉壁である徐冷炉壁によって囲まれる徐冷空間において徐冷する徐冷工程と、
徐冷された前記シートガラスを、前記徐冷炉の下方に位置する切断空間において切断してガラス板とする切断工程と、を有し、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように、気圧制御が行われ、
前記徐冷工程では、
前記シートガラスの幅方向の中央部において、シートガラスの流れ方向に張力が働くように、
少なくとも、前記シートガラスの幅方向の中央部の温度がガラスの徐冷点温度に１５０℃を足した温度からガラスの歪点温度から２００℃引いた温度となる温度領域において、
前記シートガラスの幅方向の中央部の冷却速度が前記幅方向の両端部の冷却速度よりも速くなるように温度制御する、ことを特徴とするガラス板の製造方法。
【請求項６】
ガラス原料を溶解して溶融ガラスとする溶解工程と、
前記溶融ガラスを、成形炉の炉壁である成形炉壁によって囲まれる成形空間に配置される成形体に、供給する供給工程と、
ダウンドロー法を用いて前記成形体において溶融ガラスからシートガラスを成形する成形工程と、
前記シートガラスを、前記成形空間の下方に位置する空間であり、前記徐冷炉の炉壁である徐冷炉壁によって囲まれる徐冷空間において徐冷する徐冷工程と、
徐冷された前記シートガラスを、前記徐冷炉の下方に位置する切断空間において切断してガラス板とする切断工程と、を有し、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように、気圧制御が行われ、
前記シートガラスの幅方向の中央部の温度がガラスの軟化点温度以上の領域において、前記シートガラスの幅方向の両端部が前記両端部に挟まれた中央部の温度より低く、且つ、前記中央部の温度が均一になるように前記シートガラスの温度を制御し、
前記シートガラスの幅方向の中央部において、シートガラスの流れ方向の張力が働くように前記シートガラスの前記中央部の温度がガラスの軟化点温度未満、ガラスの歪点温度以上の領域において、前記シートガラスの幅方向の温度分布が前記中央部から前記両端部に向かって低くなるように前記シートガラスの温度を制御し、
前記シートガラスの前記中央部の温度がガラスの歪点温度となる温度領域において、前記シートガラスの幅方向の前記両端部と前記中央部との温度勾配がなくなるよう前記シートガラスの温度を制御する、ことを特徴とするガラス板の製造方法。
【請求項７】
ガラス原料を溶解して溶融ガラスとする溶解工程と、
前記溶融ガラスを、成形炉の炉壁である成形炉壁によって囲まれる成形空間に配置される成形体に、供給する供給工程と、
ダウンドロー法を用いて前記成形体において溶融ガラスからシートガラスを成形する成形工程と、
前記シートガラスを、前記成形空間の下方に位置する空間であり、前記徐冷炉の炉壁である徐冷炉壁によって囲まれる徐冷空間において徐冷する徐冷工程と、
徐冷された前記シートガラスを、前記徐冷炉の下方に位置する切断空間において切断してガラス板とする切断工程と、を有し、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように、気圧制御が行われ、
前記シートガラスの幅方向の中央部において、シートガラスの流れ方向の張力が働くように前記シートガラスの前記中央部の温度がガラスの歪点温度未満の領域において、前記シートガラスの前記両端部から前記中央部に向かって低くなるように前記シートガラスの温度を制御する、ことを特徴とするガラス板の製造方法。
【請求項８】
前記徐冷工程では、前記シートガラスを搬送する送りローラのうち、前記シートガラスの温度がガラスの徐冷点温度となる位置よりも下流側に設けられた送りローラの周速度を、前記シートガラスの温度がガラスの転移点温度以上ガラスの軟化点温度以下となる温度領域に設けられた送りローラの周速度よりも０．０３〜２％速くする、請求項１〜７のいずれか１項に記載のガラス板の製造方法。
【請求項９】
溶融ガラスからシートガラスを成形する成形空間を、成形炉壁によって囲むことで形成する成形炉と、
前記成形炉の下方に位置するように、前記シートガラスを徐冷する徐冷空間を、徐冷炉壁によって囲むことで形成する徐冷炉と、
前記徐冷炉の下方に位置する切断空間に配置され、徐冷された前記シートガラスを切断する切断装置と、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように気圧制御を行う気圧制御手段と、を含み、
前記炉外部空間は、前記徐冷空間内の前記シートガラスの温度が（徐冷点温度＋５℃）〜（歪点温度−５０℃）となる部分を含む空間の前記徐冷炉壁の外側に位置する徐冷炉外部空間を含み、
前記気圧制御手段は、
前記炉外部空間の気圧をＰ１とし、前記建物の外方の気圧をＰ２とした場合、
０＜Ｐ１−Ｐ２≦４０Ｐａ
の関係が成立するように、前記炉外部空間の気圧を制御する、
ことを特徴とするガラス板の製造装置。
【請求項１０】
前記気圧制御手段は、前記建物の外方から前記炉外部空間内に空気を送り込む送風機を含む、請求項９に記載のガラス板の製造装置。
【請求項１１】
前記気圧制御手段は、前記炉外部空間に設けられ、前記炉外部空間の気圧を計測する圧力センサを含み、前記圧力センサの検出結果によって、前記炉外部空間の気圧が、前記建物の外方の気圧に対して大きくなるように、前記送風機を駆動するための制御装置を含む、請求項１０に記載のガラス板の製造装置。
【請求項１２】
溶融ガラスからシートガラスを成形する成形空間を、成形炉壁によって囲むことで形成する成形炉と、
前記成形炉の下方に位置するように、前記シートガラスを徐冷する徐冷空間を、徐冷炉壁によって囲むことで形成する徐冷炉と、
前記徐冷炉の下方に位置する切断空間に配置され、徐冷された前記シートガラスを切断する切断装置と、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように気圧制御を行う気圧制御手段と、を含み、
さらに、前記徐冷空間には、前記シートガラスの幅方向の中央部において、シートガラスの流れ方向に張力が働くように、
少なくとも、前記シートガラスの幅方向の中央部の温度がガラスの徐冷点温度に１５０℃を足した温度からガラスの歪点温度から２００℃引いた温度となる温度領域において、
前記シートガラスの幅方向の中央部の冷却速度が前記幅方向の両端部の冷却速度よりも速くなるように温度制御する温度調整ユニットを含む、ことを特徴とするガラス板の製造装置。
【請求項１３】
溶融ガラスからシートガラスを成形する成形空間を、成形炉壁によって囲むことで形成する成形炉と、
前記成形炉の下方に位置するように、前記シートガラスを徐冷する徐冷空間を、徐冷炉壁によって囲むことで形成する徐冷炉と、
前記徐冷炉の下方に位置する切断空間に配置され、徐冷された前記シートガラスを切断する切断装置と、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように気圧制御を行う気圧制御手段と、を含み、
前記成形空間及び前記徐冷空間からなる炉内空間には、
前記シートガラスの幅方向の中央部の温度がガラスの軟化点温度以上の領域において、前記シートガラスの幅方向の両端部が前記両端部に挟まれた中央部の温度より低く、且つ、前記中央部の温度が均一になるように前記シートガラスの温度を制御し、
前記シートガラスの幅方向の中央部において、シートガラスの流れ方向の張力が働くように前記シートガラスの前記中央部の温度がガラスの軟化点温度未満、ガラスの歪点温度以上の領域において、前記シートガラスの幅方向の温度分布が前記中央部から前記両端部に向かって低くなるように前記シートガラスの温度を制御し、
前記シートガラスの前記中央部の温度がガラスの歪点温度となる温度領域において、前記シートガラスの幅方向の前記両端部と前記中央部との温度勾配がなくなるよう前記シートガラスの温度を制御する温度調整ユニットが設けられている、ことを特徴とするガラス板の製造装置。
【請求項１４】
溶融ガラスからシートガラスを成形する成形空間を、成形炉壁によって囲むことで形成する成形炉と、
前記成形炉の下方に位置するように、前記シートガラスを徐冷する徐冷空間を、徐冷炉壁によって囲むことで形成する徐冷炉と、
前記徐冷炉の下方に位置する切断空間に配置され、徐冷された前記シートガラスを切断する切断装置と、
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように気圧制御を行う気圧制御手段と、を含み、
前記徐冷空間には、
前記シートガラスの幅方向の中央部において、シートガラスの流れ方向の張力が働くように前記シートガラスの前記中央部の温度がガラスの歪点温度未満の領域において、前記シートガラスの前記両端部から前記中央部に向かって低くなるように前記シートガラスの温度を制御する温度調整ユニットが設けられる、ことを特徴とするガラス板の製造装置。
【請求項１５】
前記徐冷空間には、前記シートガラスを搬送する送りローラが設けられ、前記送りローラのうち、前記シートガラスの温度がガラスの徐冷点温度となる位置よりも下流側に設けられた送りローラの周速度は、前記シートガラスの温度がガラスの転移点温度以上ガラスの軟化点温度以下となる温度領域に設けられた送りローラの周速度よりも０．０３〜２％速く回転する、請求項９〜１４のいずれか１項に記載のガラス板の製造装置。
【発明の詳細な説明】
【技術分野】
【０００１】
本発明は、ガラス板の製造方法及びガラス板製造装置に関する。
【背景技術】
【０００２】
従来、ダウンドロー法等の種々の方法を用いてガラス板を製造する方法がある。例えば、ガラス板を製造する１つの方法であるオーバーフローダウンドロー法では、まず、成形炉内に配置される成形体に溶融ガラスが供給される。そして、供給された溶融ガラスを成形体からオーバーフローさせる。そして、オーバーフローさせた溶融ガラスを成形体の下端部で合流させて連続したシート状のガラス（シートガラス）を成形する。なお、成形体の下端部で合流したシートガラスは、さらに下方に搬送され、徐冷炉で徐冷される。そして、徐冷されたシートガラスは、切断空間において所望の大きさに切断され、ガラス板となる。【０００３】
ガラス板を製造する場合、所定の品質を満たすガラス板を安定して生産することが求められる。例えば、特許文献１に開示の技術では、オーバーフローダウンドロー法を用いてガラス板を製造する場合、成形炉及び／又は徐冷炉の外方空間の気圧を加圧することによって、徐冷炉内のシートガラスに沿って発生する上昇気流を低減し、徐冷炉内の温度変動を抑制している。そして、これにより、平面歪を低減している。
【先行技術文献】
【特許文献】
【０００４】
【特許文献１】特開２００９−１７３５２５号公報
【発明の概要】
【発明が解決しようとする課題】
【０００５】
しかし、成形炉及び／又は徐冷炉の外方空間の気圧を加圧するだけでは、所定の品質を満たすガラス板を安定して生産することが十分にできないという問題がある。例えば、成形炉や徐冷炉内のシートガラスや、ガラス板へのパーティクル付着を十分に抑制できないという問題がある。パーティクルがガラス板に付着すると、ガラス板に傷などを発生させてしまうという問題がある。また、近年は、ガラス板の大型化に伴い、ガラス板の最終加工工程（研磨、梱包など）や、ディスプレイ製造工程におけるガラス板のたわみ量が大きくなっている。そのため、パーティクルに起因したガラス板の傷が原因となって、ガラス板の最終加工工程やディスプレイ製造工程において、ガラス板が破損してしまうという問題が顕著となっている。【０００６】
そこで、本発明では、上記のような問題を解決し、ガラス板の所定品質を満たした安定した生産が可能な、ガラス板の製造方法及びガラス板の製造装置を提供することを課題とする。
【課題を解決するための手段】
【０００７】
本発明の第１の態様は、ガラス板の製造方法である。当該製造方法は、ガラス原料を溶解して溶融ガラスとする溶解工程と、前記溶融ガラスを、成形炉の炉壁である成形炉壁によって囲まれる成形空間に配置される成形体に、供給する供給工程と、ダウンドロー法を用いて前記成形体において溶融ガラスからシートガラスを成形する成形工程と、前記シートガラスを、前記成形空間の下方に位置する空間であり、前記徐冷炉の炉壁である徐冷炉壁によって囲まれる徐冷空間において徐冷する徐冷工程と、徐冷された前記シートガラスを、前記徐冷炉の下方に位置する切断空間において切断してガラス板とする切断工程と、を有する。
前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように、気圧制御が行われている。前記炉外部空間は、前記徐冷空間内の前記シートガラスの温度が（徐冷点温度＋５℃）〜（歪点温度−５０℃）となる部分を含む空間の前記徐冷炉壁の外側に位置する徐冷炉外部空間を含む。前記気圧制御では、炉外部空間の気圧をＰ１とし、建物の外方の気圧をＰ２とした場合、０＜Ｐ１−Ｐ２≦４０Ｐａの関係が成立するように、前記炉外部空間の気圧が制御されている。
【０００８】
本発明の第２の態様は、ガラス板の製造装置である。当該製造装置は、溶融ガラスからシートガラスを成形する成形空間を、成形炉壁によって囲むことで形成する成形炉と、前記成形炉の下方に位置するように、前記シートガラスを徐冷する徐冷空間を、徐冷炉壁によって囲むことで形成する徐冷炉と、前記徐冷炉の下方に位置する切断空間に配置され、徐冷された前記シートガラスを切断する切断装置と、前記成形空間、前記徐冷空間、及び前記切断空間を収容する建物の内壁面と前記成形炉壁の外面と前記徐冷炉壁の外面とによって画された建物内空間内の、前記切断空間の上方に位置する炉外部空間の気圧が、前記建物の外方の気圧に対して大きくなるように気圧制御を行う制御手段と、を含む。前記炉外部空間は、前記徐冷空間内の前記シートガラスの温度が（徐冷点温度＋５℃）〜（歪点温度−５０℃）となる部分を含む空間の前記徐冷炉壁の外側に位置する徐冷炉外部空間を含む。前記気圧制御手段は、炉外部空間の気圧をＰ１とし、建物の外方の気圧をＰ２とした場合、０＜Ｐ１−Ｐ２≦４０Ｐａの関係が成立するように、前記炉外部空間の気圧を制御する。
【００１０】
また、好ましい第２の形態として、気圧制御では、切断空間の気圧をＰ３とした場合、０＜Ｐ３−Ｐ２≦４０Ｐａの関係が成立するように、切断空間の気圧がさらに制御されている。【００１１】
また、好ましい第３の形態として、気圧制御では、徐冷空間の気圧が切断空間の気圧に対して大きくなるように、切断空間の気圧が制御されている。【００１２】
また、好ましい第４の形態として、気圧制御では、炉外部空間の気圧がシートガラスの流れ方向の上流側ほど大きくなるように、炉外部空間の気圧が制御されている。【００１３】
また、好ましい第５の形態として、前記徐冷工程あるいは前記徐冷空間では、前記シートガラスの幅方向の中央部において、シートガラスの流れ方向に張力が働くように、
少なくとも、前記シートガラスの幅方向の中央部の温度がガラスの徐冷点温度に１５０℃を足した温度からガラスの歪点温度から２００℃引いた温度となる温度領域において、前記シートガラスの幅方向の中央部の冷却速度が前記幅方向の両端部の冷却速度よりも速くなるように温度制御が行われる。【００１４】
また、好ましい第６の形態として、前記成形工程あるいは前記成形空間では、前記シートガラスの幅方向の中央部の温度がガラスの軟化点温度以上の領域において、前記シートガラスの幅方向の両端部が前記両端部に挟まれた中央部の温度より低く、且つ、前記中央部の温度が均一になるように前記シートガラスの温度が制御される。さらに、前記徐冷工程あるいは前記徐冷空間では、前記シートガラスの幅方向の中央部において、シートガラスの流れ方向の張力が働くように前記シートガラスの前記中央部の温度がガラスの軟化点温度未満、ガラスの歪点温度以上の領域において、前記シートガラスの幅方向の温度分布が前記中央部から前記両端部に向かって低くなるように前記シートガラスの温度が制御される。さらに、前記シートガラスの前記中央部の温度がガラスの歪点温度となる温度領域において、前記シートガラスの幅方向の前記両端部と前記中央部との温度勾配がなくなるよう前記シートガラスの温度が制御される。
第６の形態では、前記温度を制御するための温度調整ユニットが、前記成形空間及び前記徐冷空間からなる炉内空間に設けられるとよい。【００１５】
また、好ましい第７の形態として、前記徐冷工程あるいは前記徐冷空間では、前記シートガラスの幅方向の中央部において、シートガラスの流れ方向の張力が働くように前記シートガラスの前記中央部の温度がガラスの歪点温度未満の領域において、前記シートガラスの前記両端部から前記中央部に向かって低くなるように前記シートガラスの温度が制御される。【００１６】
また、好ましい第８の形態として、前記徐冷工程あるいは前記徐冷空間では、前記シートガラスを搬送する送りローラのうち、前記シートガラスの温度がガラスの徐冷点温度となる位置よりも下流側に設けられた送りローラの周速度を、前記シートガラスの温度がガラスの転移点温度以上ガラスの軟化点温度以下となる温度領域に設けられた送りローラの周速度よりも０．０３〜２％速くする。【００１７】
前記第１〜第８の好ましい形態のそれぞれは、上述した第１の態様のガラス板の製造方法及び第２の態様のガラス板の製造装置のそれぞれに適用でき、さらに、前記第１〜第８の好ましい形態の少なくとも２つを組み合わせた複合形態についても、第１の態様のガラス板の製造方法及び第２の態様のガラス板の製造装置のそれぞれに適用できる。
【発明の効果】
【００１８】
本発明では、ガラス板にパーティクルが付着することを抑制することが可能である。
【図面の簡単な説明】
【００１９】
【図１】本実施形態に係るガラス板の製造方法の一部のフローチャート。
【図２】ガラス板製造装置に含まれる溶解装置を主として示す模式図。
【図３】建物の内部を示す模式図。
【図４】成形装置の概略の側面模式図。
【図５】建物内空間を説明するための建物の内部を示す模式図。
【図６】制御装置の制御ブロック図。
【図７】変形例１Ａに係る建物の内部を示す模式図。
【図８】変形例１Ｆに係る建物の内部を示す模式図。
【発明を実施するための形態】
【００２０】
本明細書における下記語句は、以下のように定める。
シートガラスの中央部とは、シートガラスの幅方向の幅のうちシートガラスの幅方向の中心をいう。
シートガラスの端部とは、シートガラスの幅方向の縁から１００ｍｍ以内の範囲をいう。
歪点温度とは、ガラス粘度をηとしたとき、ｌｏｇηが１４．５であるガラス板の温度をいう。
徐冷点温度とは、ｌｏｇηが１３のガラスの温度をいう。
軟化点温度とは、ｌｏｇηが７．６のガラスの温度をいう。
ガラス転移点温度は、過冷却液体がガラス状態に変わるときのガラスの温度をいう。
【００２１】
本発明の発明者は、成形炉及び／又は徐冷炉の外方空間の気圧を加圧するだけでは、十分に安定した生産を実現できない原因が、建物内と建物の外方との間の気圧の大小関係にあることを見出した。より詳細には、ガラス板の品質を低下させる原因が、建物内の気圧が建物外方の気圧よりも小さい場合に、建物外方から建物内に空気が流入することであることを見出した。ここで、建物外方から建物内に空気が流入することを防止するには、建物の気密性を高めることが考えられるが、建物の隙間を完全になくし、気密性を完全にすることは極めて困難である。空気は気圧が高い方から低いほうに流れるため、建物内の気圧が建物外方の気圧よりも小さい場合は、建物外方の空気が、建物の隙間などを介して建物内に流入してしまう。この建物の隙間などを介して建物外方から流入する空気が、ガラス板へのパーティクル付着や、成形炉や徐冷炉内の温度制御の精度低下を引き起こすため、所定の品質を満たしたガラス板を安定して生産することができない。そこで、本発明の発明者は、ガラス板のパーティクルの付着の問題を解決するためには、建物内の気圧を、建物外方の気圧よりも高くすることで、建物外方の空気が建物内に流入することを抑制すればよいという知見を得た。また、成形炉や徐冷炉内の温度制御の精度低下を抑制するためには、建物内の気圧と建物外方の気圧との差を制御すればよいという知見を得た。
【００２２】
以下、図面を参照しながら、本実施形態のガラス板製造装置１００を用いてガラス板を製造するガラス板の製造方法について説明する。
【００２３】
（ガラス板の製造方法の概要）
図１は、本実施形態に係るガラス板の製造方法の一部のフローチャートである。以下、図１を用いてガラス板の製造方法について説明する。
【００２４】
ガラス板は、建物Ｂ内において各種の工程を経ることにより、製造される。具体的には、ガラス板は、図１に示すように、溶解工程ＳＴ１と、清澄工程ＳＴ２と、均質化工程ＳＴ３と、供給工程ＳＴ４と、成形工程ＳＴ５と、徐冷工程ＳＴ６と、切断工程ＳＴ７とを含む種々の工程を経て製造される。以下、これらの工程について説明する。
【００２５】
溶解工程ＳＴ１では、ガラス原料を加熱して溶解することにより溶融ガラスとする。清澄工程ＳＴ２では、溶融ガラスを清澄する。均質化工程ＳＴ３では、溶融ガラスを均質化する。
【００２６】
供給工程ＳＴ４では、溶融ガラスを成形する成形装置３００（図２参照）に供給する。成形工程ＳＴ５では、溶融ガラスをシート状のシートガラスＳＧに成形する。溶融ガラスは、ダウンドロー法、特にオーバーフローダウンドロー法によりシート状のシートガラスＳＧを成形することが好ましい。徐冷工程ＳＴ６では、成形工程ＳＴ５で成形されたシートガラスＳＧを徐冷する。切断工程ＳＴ７では、徐冷されたシートガラスＳＧ（図３参照）を、所定の長さ毎に切断してガラス板Ｇ（図３参照）とする。
【００２７】
なお、所定の長さ毎に切断されたガラス板Ｇは、その後、さらに切断されて、研削・研磨、洗浄、検査が行われてガラス板（記号を付与せず単にガラス板と表現するものは、最終的に製造されたガラス板を意味している）となる。
【００２８】
（ガラス板製造装置１００の概要）
図２は、ガラス板製造装置１００に含まれる溶解装置２００を主として示す模式図である。図３は、ガラス板製造装置１００に含まれる各種の装置等が収容され、あるいは取り付けられた建物Ｂの内部の模式図である（なお、図３では、成形装置３００や成形炉４０及び徐冷炉５０等を概略の断面模式図によって示す）。以下、ガラス板製造装置１００について説明する。
【００２９】
ガラス板製造装置１００は建物Ｂ内に配置され、主として、溶解装置２００と、成形装置３００と、切断装置４００とを有する。
【００３０】
（溶解装置２００の構成）
溶解装置２００は、溶解工程ＳＴ１、清澄工程ＳＴ２、均質化工程ＳＴ３、及び、供給工程ＳＴ４を行うための装置である。溶解装置２００は、図２に示すように、溶解槽２０１、清澄槽２０２、攪拌槽２０３を有する。
【００３１】
溶解槽２０１は、ガラス原料を溶解するための槽である。溶解槽２０１では、溶解工程ＳＴ１を行う。清澄槽２０２は、溶解槽２０１で溶解された溶融ガラスから泡を除去するための槽である。清澄槽２０２では、清澄工程ＳＴ２を行う。攪拌槽２０３は、溶融ガラスを攪拌する。攪拌槽２０３では、均質化工程ＳＴ３を行う。熔解槽２０１、清澄槽２０２、攪拌槽２０３、及び成形装置３００との間は、第１配管２０４や第２配管２０５を含むガラス供給管で接続されている。
【００３２】
（成形装置３００の構成）
図４は、成形装置３００の概略の側面図である。図５は、建物内空間Ｓを説明するための建物Ｂの内部を示す模式図である。
【００３３】
成形装置３００は、成形工程ＳＴ５、及び、徐冷工程ＳＴ６を行うための装置である。
成形装置３００は、主に、成形体３１０と、雰囲気仕切り部材３２０と、冷却ローラ３３０と、冷却用温度調整ユニット３３０ａと、送りローラ３４０ａ〜３４０ｈと、温度調整ユニット３５０ａ〜３５０ｇ（図４参照）とを有する。
以下、これらの構成について説明する。
【００３４】
（成形体３１０）
成形体３１０は、図３に示すように、成形装置３００の上方部分に位置し、溶解装置２００から流れてくる溶融ガラス（図３，４において符号ＭＧで示す）を、シート状のシートガラスに成形する機能を有する。成形体３１０は、垂直方向に切断した断面形状が楔形形状を有し、レンガにより構成されている。
【００３５】
（雰囲気仕切り部材３２０）
図３や図４に示すように、雰囲気仕切り部材３２０は、成形体３１０の下端部３１３の近傍に配置される板状の部材である。雰囲気仕切り部材３２０は、成形体３１０の下端部３１３で合流して第１方向の下流側に流れる溶融ガラスの厚み方向の両側に、略水平に配置されている。雰囲気仕切り部材３２０は、断熱材として機能する。すなわち、雰囲気仕切り部材３２０は、その上下の空間を仕切ることにより、雰囲気仕切り部材３２０の上側から下側への熱の移動を抑制している。
【００３６】
（冷却ローラ３３０）
冷却ローラ３３０は、雰囲気仕切り部材３２０の下方に配置されている。また、冷却ローラ３３０は、成形体３１０の下端部３１３で合流して第１方向の下流側に流れる溶融ガラスの厚み方向の両側、且つ、その幅方向の両側部分の近傍に配置されている。冷却ローラ３３０は、成形体３１０の下端部３１３で合流した溶融ガラスの幅方向の両側部分に接触することにより、当該溶融ガラスを冷却する。より具体的には、冷却ローラ３３０は、溶融ガラスを第１方向の下流側に引き下げることで、所望の厚さにシートガラスＳＧを成形すると共に冷却する。なお、本明細書では、シートガラスＳＧが流れる方向を第１方向と呼ぶ。
【００３７】
ここで、成形体３１０と、雰囲気仕切り部材３２０と、冷却ローラ３３０とは、成形空間Ｓ１（図５の左斜め斜線に示す空間）に配置されている。成形空間Ｓ１とは、成形炉４０の炉壁である成形炉壁４１の内面と仕切り部材４２の上面を含む平面ＦＳ１とによって囲まれる空間である。なお、仕切り部材４２とは、成形炉４０（成形炉壁４１の第１方向の下流端）と後述する徐冷炉５０（後述する徐冷炉壁５１の第１方向の上流端）とを仕切る部材であり、例えば、平板形状の部材が用いられる。成形炉壁４１とは、成形炉４０の炉壁であり、第１方向に沿って切断した断面形状がコの字形状を有する。成形炉４０内において、成形工程ＳＴ５が行われる。成形空間Ｓ１及び後述する徐冷空間Ｓ２からなる空間を炉内空間という。
【００３８】
（送りローラ３４０ａ〜３４０ｈ）
送りローラ３４０ａ〜３４０ｈは、冷却ローラ３３０の下方に、第１方向に所定の間隔
をもって配置される。また、送りローラ３４０ａ〜３４０ｈは、それぞれ、シートガラスＳＧの厚み方向の両側に配置される。送りローラ３４０ａ〜３４０ｈは、シートガラスＳＧを第１方向の下流側に牽引する。
【００３９】
（温度調整ユニット３５０ａ〜３５０ｇ、冷却用温度調整ユニット３３０ａ）
温度調整ユニット３５０ａ〜３５０ｇは、シートガラスＳＧの温度、正確にはシートガラスＳＧの近傍の雰囲気温度を調整する（具体的には、昇温する）機器であり、第１方向に複数且つシートガラスＳＧの幅方向に複数配置されている。冷却用温度調整ユニット３３０ａは、冷却ローラ３３０の第１方向の下方に配置され、シートガラスＳＧの温度、正確にはシートガラスＳＧの近傍の雰囲気温度を調整する。冷却用温度調整ユニット３３０ａは、成形直後の高温状態のシートガラスＳＧの厚さや反りを低減するように、冷却する。
【００４０】
ここで、冷却用温度調整ユニット３３０ａは、成形空間Ｓ１（図５の左斜め斜線に示す空間）に配置されている。
また、送りローラ３４０ａ〜３４０ｈと、温度調整ユニット３５０ａ〜３５０ｇは、徐冷空間Ｓ２（図５の右斜め斜線に示す空間）に配置されている。徐冷空間Ｓ２とは、成形炉４０の下方に配置される徐冷炉５０によって形成される空間である。より具体的には、徐冷炉５０の炉壁である徐冷炉壁５１の内面と、仕切り部材４２の下面を含む平面ＦＳ２と、徐冷炉壁５１の第１方向の下流端面を含む平面ＦＳ３とによって囲まれる空間である。
【００４１】
徐冷空間Ｓ２では、送りローラ３４０ａ〜３４０ｈによってシートガラスＳＧが第１方向の下流側に牽引されることによって、シートガラスＳＧが徐冷される（粘性域から粘弾性域を経て弾性域へと推移する）徐冷工程ＳＴ６が行われる。徐冷工程ＳＴ６では、温度調整ユニット３５０ａ〜３５０ｇが、シートガラスＳＧの平面歪および熱収縮率が抑制されるように、シートガラスＳＧの温度を調整している。なお、温度調整ユニット３５０ａ〜３５０ｇのそれぞれの近傍には、シートガラスＳＧの近傍の雰囲気温度を検出する雰囲気温度検出手段としての複数の温度センサがシートガラスＳＧの幅方向に沿って配置されている。当該複数の温度センサを、ここでは、温度センサユニット３８０（図６参照）と呼ぶ。
【００４２】
（切断装置４００）
切断装置４００では、切断工程ＳＴ７を行う。切断装置４００は、徐冷炉５０の下方に位置する切断空間Ｓ３（後述する）に配置される。切断装置４００は、成形装置３００において第１方向の下流側に流下するシートガラスＳＧを、その長手面に対して垂直な方向から切断する。これにより、シートガラスＳＧは、所定の長さを有する複数のガラス板Ｇとなる。
【００４３】
（建物内空間Ｓ）
建物内空間Ｓとは、建物Ｂの内面によって囲まれた空間のうち成形炉壁４１及び成形空間Ｓ１と徐冷炉壁５１及び徐冷空間Ｓ２とを除いた空間である（図５の網掛けのハッチング部分を参照）。建物内空間Ｓは、成形空間Ｓ１、徐冷空間Ｓ２、及び切断空間Ｓ３を収容する建物Ｂの内面（内壁面）と、成形炉壁４１の外面と徐冷炉壁５１の外面とによって画された空間である。
【００４４】
建物内空間Ｓは、建物Ｂ内に配置される床４１１，４１２，４１３によって、複数の空間に分割されている。床４１１，４１２，４１３は、建物内空間Ｓを複数の空間に分割するための仕切り部材としての役割を有する。具体的には、建物内空間Ｓは、床４１１，４１２，４１３によって、成形炉外部上方空間Ｓ５と、成形炉外部下方空間Ｓ６と、徐冷炉外部空間Ｓ７と、切断空間Ｓ３とに分割される。しかし、床数（建物内空間の分割数）や床の設置される第１方向における高さ位置は特に限定されない。
【００４５】
成形炉外部上方空間Ｓ５は、建物内空間Ｓにおいて、床４１１と建物Ｂの上部の下面とによって挟まれる空間である。床４１１は、その高さ位置が、成形体３１０の上部の位置に近く、成形炉壁４１の上部と略同じ高さ位置に配置される。
【００４６】
成形炉外部下方空間Ｓ６は、成形炉外部上方空間Ｓ５よりも第１方向の下流側に形成された空間である。具体的には、成形炉外部下方空間Ｓ６は、建物内空間Ｓにおいて、床４１１と床４１２とによって挟まれる空間である。床４１２は、その高さ位置が、成形炉壁４１の第１方向の下流端の近傍に位置するように配置されている。成形炉外部下方空間Ｓ６は、成形体３１０に対応する（具体的には、成形体３１０の設置位置と高さ位置が同じ）領域Ａ１を含んでいる。
【００４７】
徐冷炉外部空間Ｓ７は、成形炉外部下方空間Ｓ６よりも第１方向の下流側に形成される空間である。徐冷炉外部空間Ｓ７は、建物内空間Ｓにおいて、床４１２と床４１３とによって挟まれる空間である。床４１３は、その高さ位置が、徐冷炉壁５１の第１方向の下流端に近い位置に配置される。
【００４８】
また、徐冷炉外部空間Ｓ７は、徐冷炉外部空間Ｓ７と高さ位置が同じ（すなわち、床４１２の下面から床４１３の上面までの距離に相当する）徐冷空間Ｓ２を流れるガラス板Ｇの雰囲気温度が、例えば、８００℃〜１１０℃となる空間である、或いは、徐冷炉外部空間Ｓ７は、徐冷空間Ｓ２を流れるガラス板Ｇが（徐冷点温度＋５℃）から（歪点温度―５０℃）となる空間を含む空間である。
【００４９】
切断空間Ｓ３は、徐冷炉外部空間Ｓ７の第１方向の下流側に形成される空間である。具体的には、切断空間Ｓ３は、建物内空間Ｓにおいて、床４１３と建物Ｂの下部の上面とによって挟まれる空間である。
【００５０】
ここで、成形炉壁４１や徐冷炉壁５１は、例えば、耐火材や断熱材等により構成される。また、建物Ｂには、一般に建物を建設する際に用いられる公知の耐火物等を適用できる。
【００５１】
（制御装置５００）
図６は、制御装置５００の制御ブロック図である。
制御装置５００は、ＣＰＵ、ＲＯＭ、ＲＡＭ、ハードディスク等から構成され、ガラス板製造装置１００に含まれる種々の機器の制御を行う制御部として機能する。
【００５２】
具体的には、制御装置５００は、図６に示すように、温度調整ユニット３５０ａ〜３５０ｇの温度調整制御を行う第１駆動ユニット３９０の駆動制御と、冷却ローラ３３０、送りローラ３４０ａ〜３４０ｈ、切断装置４００等を駆動するための第２駆動ユニット４５０の駆動制御を行う。なお、冷却用温度調整ユニット３３０ａの温度調整制御は、成形空間Ｓ１に設けられた温度センサユニットによって検出されるシートガラスＳＧの近傍の雰囲気温度に基づいて行われる。また、温度調整ユニット３５０ａ〜３５０ｇの温度調整制御は、温度センサユニット３８０によって検出されるシートガラスＳＧの近傍の雰囲気温度に基づいて行われる。
【００５３】
また、制御装置５００は、さらに、建物Ｂの内面によって形成される建物内空間Ｓの気圧を制御している。これについては、後述する。また、図６に記載の各種のセンサに関しても後述する。
【００５４】
（成形装置３００におけるシートガラスＳＧの成形）
以下、成形装置３００においてシートガラスＳＧが成形される過程を説明する。
【００５５】
まず、溶解装置２００から供給口３１１を介して成形体３１０に供給される溶融ガラスは、成形体３１０の上方に開放された溝部３１２（図３参照）に流れる。そして、溝部３１２においてオーバーフローされる。溝部３１２においてオーバーフローされた溶融ガラスは、成形体３１０の両側面に沿って第１方向の下流側に流れて、図３に示すように、下端部３１３において合流する。下端部３１３において合流した溶融ガラスは、第１方向の下流側に流下する。成形体３１０を離れて流下を開始する時点におけるガラスの粘度は、例えば１０５．７〜１０７．５ｐｏｉｓｅである。
【００５６】
第１方向の下流側に流下する溶融ガラスは、厚み方向の両側に配置される冷却ローラ３３０によって、幅方向の両端部が挟まれて第１方向の下流側に引き下げられる。このとき、溶融ガラスは、シート状のシートガラスＳＧに成形されると共に冷却（急冷）される。冷却ローラ３３０による急冷により、シートガラスの両端部における粘度は、例えば１０９．０〜１０１０．５ｐｏｉｓｅとなる。冷却ローラ３３０によって引き下げられたシートガラスＳＧは、送りローラ３４０ａ〜３４０ｈによってさらに下方に引き下げられると共に徐冷が行われる。
【００５７】
なお、送りローラ３４０ａ〜３４０ｈによって引き下げられたシートガラスＳＧは、その後、切断装置４００によって所定の長さ毎に切断され複数のガラス板Ｇとなる。
【００５８】
（建物内空間Ｓの気圧の制御）
本実施形態では、炉外部空間Ｓ４の気圧制御を行っている。炉外部空間Ｓ４とは、成形炉壁４１の外面と、徐冷炉壁５１の外面と、建物Ｂの内面とによって囲まれた空間であり切断空間Ｓ３の上方空間に位置する空間であり、言い換えれば、建物内空間Ｓから切断空間Ｓ３を除いた空間（すなわち、成形炉外部上方空間Ｓ５と、成形炉外部下方空間Ｓ６と、徐冷炉外部空間Ｓ７とから構成される空間）である。
【００５９】
炉外部空間Ｓ４の気圧制御を行う気圧制御工程は、例えば、均質化工程ＳＴ３を行う時期に開始される。すなわち、気圧制御工程は、成形工程ＳＴ５や徐冷工程ＳＴ６の前に行われる。
【００６０】
本実施形態では、気圧制御を行うために、成形炉外部上方空間Ｓ５、成形炉外部下方空間Ｓ６、及び、徐冷炉外部空間Ｓ７の外方（すなわち、建物Ｂの壁を介した外方）に、それぞれの空間を加圧するための送風機４２１，４２２，４２３が配置されている。また、気圧制御を行うために、成形炉外部上方空間Ｓ５、成形炉外部下方空間Ｓ６、及び、徐冷炉外部空間Ｓ７の気圧を検出する検出手段である第１圧力センサ４３１、第２圧力センサ４３２、及び、第３圧力センサ４３３（図６参照）がそれぞれの空間に配置されている。なお、気圧制御を行う方法は、送風を行ってするものに限られるものではなく、送風と排風を組み合わせて行う方法や、ダンパー等で圧力差を調整する方法なども適用できる。
【００６１】
気圧制御では、各種の圧力センサ４３１，４３２，４３３を用いて各空間Ｓ５，Ｓ６，Ｓ７の気圧を検出することによって、炉外部空間Ｓ４の気圧Ｐ１が、建物Ｂの外方の気圧（大気圧）Ｐ２に対して大きくなるように、送風機４２１，４２２，４２３を駆動するための第２駆動ユニット４５０（例えば、モータ）の動作（例えば、モータの場合は、回転数）を制御して炉外部空間Ｓ４の気圧を制御している。
【００６２】
具体的には、Ｐ１からＰ２を減算した値が、０より大きく４０Ｐａ以下になるように制御している。すなわち、以下の式１の関係が成立するように、第２駆動ユニット４５０を制御している。
【００６３】
（式１）０＜Ｐ１−Ｐ２≦４０Ｐａ
なお、Ｐ１からＰ２を減算した値は、１〜４０Ｐａであることがより好ましく、２〜３５Ｐａであることがさらに好ましく、３〜２５Ｐａであることがさらに好ましく、４〜１５Ｐａであることがさらに好ましい。
さらに、気圧制御工程では、炉外部空間Ｓ４の気圧がシートガラスＳＧの流れ方向の上流側ほど大きくなるように、炉外部空間Ｓ４の気圧が制御されることが好ましい。より具体的には、成形炉外部上方空間Ｓ５の気圧＞成形炉外部下方空間Ｓ６の気圧＞徐冷炉外部空間Ｓ７の気圧と成っていることが好ましい。
【００６４】
（シートガラスＳＧの冷却の制御）
本実施形態では、成形空間Ｓ１及び徐冷空間Ｓ２内においてシートガラスＳＧの冷却の制御を行うことができる。具体的には、冷却用温度調整ユニット３３０ａ及び温度調整ユニット３５０ａ〜３５０ｇ及び送りローラ３４０ａ〜３４０ｈ、冷却ローラ３３０を制御装置５００の指示に従って、以下のようなシートガラスＳＧの冷却を行うことができる。
例えば、徐冷空間Ｓ２内を、冷却ローラ３３０や送りローラ３４０ａ〜３４０ｈを用いて下流側にシートガラスＳＧを流すとき、シートガラスＳＧの流れ方向（第１方向）に効果的に張力を働かせることにより、シートガラスＳＧの反りを抑制することができる。また、各ローラに狭持されて流れる部分に隣接する隣接領域に波形状の変形が生じるのを抑えることもできる。
シートガラスＳＧの流れ方向（第１方向）に効果的に張力を働かせるために、例えば、成形空間Ｓ１内であって、シートガラスＳＧの幅方向の中央部の温度がガラスの軟化点温度以上の領域において、シートガラスＳＧの幅方向の両端部（耳部）が中央部の温度より低く、且つ、中央部の温度が均一になるようにシートガラスＳＧの温度を制御する。さらに、徐冷空間Ｓ２内であって、シートガラスＳＧの幅方向中央部に搬送方向の引っ張り応力が働くようにシートガラスＳＧの幅方向の中央部の温度が軟化点温度未満、歪点温度以上の領域において、シートガラスＳＧの幅方向の温度分布が中央部から両端部に向かって低くなるようにシートガラスＳＧの温度を制御する。さらに、シートガラスＳＧの幅方向の中央部の温度がガラスの歪点温度となる温度領域において、シートガラスＳＧの幅方向の両端部（耳部）と中央部との温度勾配がなくなるようにシートガラスＳＧの温度を制御する。これにより、シートガラスＳＧの幅方向の中央部には、搬送方向の引っ張り応力がかかる。
上記シートガラスＳＧの温度制御では、シートガラスＳＧの温度が軟化点温度以上である領域は、成形空間Ｓ１にあることを前提としている。したがって、上記温度制御を行うために、成形空間Ｓ１内に冷却用温度調整ユニット３３０ａが設けられている。しかし、シートガラスＳＧの温度が軟化点温度以上である領域は、徐冷空間Ｓ２にある場合もある。この場合、上記温度制御を行うために、徐冷空間Ｓ２内に冷却用温度調整ユニット３３０ａが設けられる。
【００６５】
また、徐冷空間Ｓ２内であって、シートガラスＳＧの幅方向の中央部に搬送方向の張力が働くようにシートガラスＳＧの幅方向の中央部の温度がガラスの歪点温度近傍未満の領域において、シートガラスＳＧの幅方向の両端部（耳部）からシートガラスＳＧの幅方向の中央部に向かって低くなるようにシートガラスＳＧの温度を制御することもできる。これにより、シートガラスＳＧの幅方向の中央部の歪点温度近傍未満の領域では、シートガラスＳＧの幅方向の中央部で、常に搬送方向に引っ張り応力をかけることができる。
【００６６】
本実施形態では、後述するようにガラス板の熱収縮率のばらつきを低減することができるが、さらに、成形されたシートガラスＳＧの冷却速度を調整することにより、熱収縮率のばらつきに加えて、ガラス板の変形を抑制し、反りを抑制し、熱収縮率の絶対値を低減することがもきる。
具体的には、徐冷空間Ｓ２内において、送りローラ３４０ａ〜３４０ｈを用いてシートガラスＳＧを搬送しながら徐冷するとき、シートガラスＳＧの徐冷点温度に１５０℃を足した温度から、シートガラスＳＧの歪点温度から２００℃引いた温度までの温度領域を定める。このとき、少なくとも上記温度領域において、シートガラスＳＧの幅方向の中央部の冷却速度はシートガラスＳＧの両端部の冷却速度よりも速く、シートガラスＳＧの幅方向の中央部の温度がシートガラスＳＧの両端部よりも高い状態から中央部の温度が両端部よりも低い状態へシートガラスＳＧを変化させることが好ましい。これにより、シートガラスＳＧの幅方向の中央部に、シートガラスＳＧの流れ方向（第１方向）に引っ張り応力が働くようにすることができる。シートガラスＳＧの流れ方向に引っ張り応力が働くことで、シートガラスＳＧ、ひいてはガラス板の反りをより一層抑制することができる。
徐冷工程では、シートガラスＳＧの各ローラに狭持されて流れる部分に隣接する隣接領域に、上述したように波形状の変形が生じるのを抑制する点から、シートガラスＳＧの中央部分の温度が徐冷点温度となる位置よりも下流側に設けられた送りローラの周速度を、シートガラスＳＧの中央部分の温度がガラス転移点温度以上、軟化点温度以下となる温度領域に設けられた送りローラの周速度よりも速く、例えば、０．０３〜２％速くすることが好ましい。このように送りローラの周速度を調整することにより、シートガラスＳＧの流れ方向（第１方向）に引っ張り応力を働かせることができる。
【００６７】
（ガラス板の好ましい形態）
本実施形態に係るガラス板製造装置及びガラス板の製造方法を用いて製造されるガラス板の好ましい形態について以下に説明する。なお、下記の形態に限られるものではない。
【００６８】
本実施形態は、ガラス板の厚みが０．０１ｍｍ〜１．５ｍｍのガラス板の製造に好適である。薄いガラス板ほど、ガラスの保有熱量が小さいため、徐冷空間におけるシートガラスの温度制御（ここでは、シートガラスの第１方向の温度制御だけでなく、シートガラスの幅方向における温度制御も含むものとする）が難しくなる。そのため、板厚０．０１〜０．５ｍｍのガラス板の製造において、成形空間Ｓ１及び徐冷空間Ｓ２を安定化させることができる本発明を適用するメリットは大きい。また、上述した理由から、ガラス保有熱が極めて小さい０．０１ｍｍ〜０．１ｍｍのガラスフィルムの製造にも本発明は好適である。
【００６９】
大きなガラス板ほど、平面歪が発生しやすく上述したシートガラスＳＧの温度制御が難しくなる。そのため、幅方向の長さ２０００ｍｍ以上且つ長手方向の長さ２０００ｍｍ以上のガラス板では、本発明の効果が顕著となる。
【００７０】
また、ガラス板は、品質要求の厳しい液晶ディスプレイ、有機ＥＬディスプレイに適用することが好ましい。その他、カバーガラス、携帯端末等のディスプレイや筐体用カバーガラス、タッチパネル、太陽電池のガラス板にも適用できる。特に、ガラス板に対する要求の厳しい低温ポリシリコン（ＬＴＰＳ：Low Temperature Poly Silicon）・ＴＦＴ（Thin Film Transistor）を用いた液晶ディスプレイに好適である。
【００７１】
また、ガラス板を５０℃から１０℃／分で５５０℃まで昇温させ、５５０℃で１時間保持した後、１０℃／分で５０℃まで降温させ、再び１０℃／分で５５０℃まで昇温させ、５５０℃で１時間保持した後、１０℃／分で５０℃まで降温させた際の熱収縮率が、１００ｐｐｍ以下であることが好ましい。より好ましくは０〜６０ｐｐｍであり、さらに好ましくは０〜４０ｐｐｍ、一層好ましくは０〜２０ｐｐｍである。
【００７２】
なお、熱収縮率は、伸び量／初期の長さ×１０6（ｐｐｍ）にて算出される。熱収縮率の測定方法としては、以下の方法がある。まず、ガラス板の両端にダイヤモンドペンを用いて平行なケガキ線を入れる。次に、ガラス板をケガキ線に垂直になるように半分に切断し、１つを熱処理する（上記のように、５５０℃に１時間保つ処理を２回繰り返す熱処理である）。そして、熱処理後のガラス板と、他方のガラス板とをつき合わせて、ケガキ線のズレ量を測定する。
【００７３】
熱収縮率のばらつきは、特に、ディスプレイの作製においてガラス板にＴＦＴを形成する場合、熱収縮率の高低よりも、ディスプレイパネルにおける表示不良の原因になり易い。この点で、熱収縮率のばらつきを抑えることは重要である。実施形態で製造されるガラス板の熱収縮率のばらつきは、±２．８５％以下であることが好ましい。ここで熱収縮率のばらつきとは、ガラス板の幅方向の３箇所の位置（例えば、中央部の位置及び幅方向の両端部近傍の位置）において上記方法で熱収縮率を測定したとき、これらの位置における測定値が、これらの平均値に対して変動する上限（＋）及び下限（−）をいう。熱収縮率のばらつきは、好ましくは±２．８０％未満、より好ましくは±２．７５％以下、さらに好ましくは±２．６５％以下である。
【００７４】
また、ガラス板の平面歪の最大値は、０〜１．７ｎｍであることが好ましい。好ましくは０〜１．５ｎｍ、より好ましくは０〜１．０ｎｍ、さらに好ましくは０〜０．７ｎｍである。なお、平面歪は、ユニオプト社製の複屈折測定装置によって測定することができる。
【００７５】
ここで、液晶ディスプレイおよび有機ＥＬディスプレイは高精度の組み立てが求められているため、液晶ディスプレイ又は有機ＥＬディスプレイに用いられるガラス板の熱収縮率のばらつきを低減させることができる本発明は、液晶ディスプレイ用ガラス板又は有機ＥＬディスプレイ用ガラス板の製造に特に好適である。
【００７６】
ガラス板の反りは、下記の方法で測定を行った場合に、反りの最大値が０から０．２ｍｍまでの範囲であり、０〜０．１５ｍｍであることが好ましく、０〜０．１ｍｍであることがより好ましく、０〜０．０５ｍｍであることがさらに好ましく、０〜０．０５ｍｍであることがさらに好ましい。
【００７７】
反りの測定は、まず、ガラス板から複数枚の小板（約４００ｍｍ四方）を切り出す。次に、各小板につき、角４箇所と中央部４箇所との反りを、表裏のそれぞれにおいて測定する（すなわち、計１６箇所の反りを測定する）。例えば、小板８枚の反りを測定した場合、１６箇所×８枚で１２８箇所の反りの測定データが得られる。そして、当該測定データの中の最大値が、上述の範囲であることを想定している。なお、本実施形態では、複数の小板で測定した反りの最大値を、ガラス板の反りとしている。
【００７８】
また、フラットパネルディスプレイ（液晶ディスプレイやプラズマディスプレイ等）用のガラス板としては、ガラス板が質量％表示で、以下の成分を含むものが例示される。
ＳｉＯ２：５０〜７０質量％、
Ａｌ２Ｏ３：５〜２５質量％、
Ｂ２Ｏ３：０〜１５質量％、
ＭｇＯ：０〜１０質量％、
ＣａＯ:０〜２０質量％、
ＳｒＯ:０〜２０質量％、
ＢａＯ：０〜１０質量％、
ＺｒＯ２:０〜１０質量％。
【００７９】
有機ＥＬディスプレイに用いられるガラス板、ＬＴＰＳ・ＴＦＴが形成されるガラス板、あるいは酸化物半導体が形成されるガラス板は、α−Ｓｉ（アモルファスシリコン）・ＴＦＴが形成されるガラス板よりも、熱収縮率が小さいことが求められている。熱収縮率を小さくするためには、ガラス板の徐冷工程の時間を長くするか、ガラスの歪点温度を高くすればよい。しかし、ガラス板の徐冷工程の時間を長くすると製造装置を大型化する必要があり、好ましくない。熱収縮率が小さいガラス板としては、例えば、下記のような組成及び特性を有するガラス板が挙げられる。
ＳｉＯ2：５２〜７８質量％、
Ａｌ2Ｏ3：３〜２５質量％、
Ｂ2Ｏ3１〜１５質量％、
ＲＯ(但し、ＲＯはＭｇＯ、ＣａＯ、ＳｒＯ及びＢａＯうち、ガラス板に含有される全成分の合量)：３〜２０質量％、であり、
歪点が６８０℃以上、かつ上述した方法で測定した熱収縮率が６０ｐｐｍ以下のガラス板。
【００８０】
あるいは、
ＳｉＯ２：５７〜７５質量％、
Ａｌ２Ｏ３：８〜２５質量％、
Ｂ２Ｏ３：３〜１１質量％（１１質量％は除く）、
ＣａＯ：０〜２０質量％、
ＭｇＯ：０〜１５質量％、
のガラス板。
【００８１】
このとき、下記の条件の何れかあるいは複数を満たすようにすると、よりＬＴＰＳ・ＴＦＴ用のガラス板に好適となる。
歪点温度をより上昇させるために、
（ＳｉＯ２＋Ａｌ２Ｏ３）／Ｂ２Ｏ３を８〜２０及び／又はＳｉＯ２+Ａｌ２Ｏ３を７５質量％以上とすることが好ましい。
また、ＣａＯ／Ｂ２Ｏ３を０．６以上とすることが好ましい。
さらに、歪点温度をより上昇させるために、質量比(ＳｉＯ2＋Ａｌ2Ｏ3)／ＲＯは７．５以上であることが好ましい。
あるいは、ガラスの比抵抗を低下させるために、Ｆｅ2Ｏ3を０．０１〜１質量％含有することが好ましい。
さらに、ガラス板は、高い歪点温度を実現しつつ失透温度の上昇を防止するためにＣａＯ／ＲＯは０．６５以上とすることが好ましい。
また、モバイル通信端末のようなモバイル機器などに適用されることを考慮すると、軽量化の観点からはＳｒＯ及びＢａＯの合計含有率が０〜３．３％であることが好ましい。
【００８２】
なお、Ｒ2Ｏ(但し、Ｒ2Ｏは、Ｌｉ2Ｏ、Ｎａ2Ｏ及びＫ2Ｏのうち、ガラス板に含有される全成分の合量)は、ガラスから溶出してＴＦＴ特性を劣化させる虞があることから、液晶ディスプレイ用ガラス板として適用する場合には、実質的に含まないことが好ましい（無アルカリガラス）。しかし、ガラス中に上記成分を敢えて特定量含有させることによって、ＴＦＴ特性の劣化を抑制しつつ、ガラスの塩基性度を高め、価数変動する金属の酸化を容易にして、清澄性を発揮させることが可能である。また、ガラスの比抵抗も低下させることができるので、溶解工程における溶解槽の破損等も抑制できる。そこで、Ｒ2Ｏは０〜２．０％であり、０．１〜１．０％がより好ましく、０．２〜０．５％がさらに好ましい。なお、Ｒ2Ｏ中でも、最もガラスから溶出してＴＦＴ特性を劣化させがたいＫ２Ｏを含有させることが好ましい。Ｋ２Ｏの含有量は、０〜２．０％であり、０．１〜１．０％がより好ましく、０．２〜０．５％がさらに好ましい。
【００８３】
また、化学強化を施した後、カバーガラスや太陽電池用のガラス板に適用されるガラス板としては、例えば、ガラス板が質量％表示で、以下の成分を含むものが例示される。
ＳｉＯ２：５０〜７０質量％、
Ａｌ２Ｏ３：５〜２０質量％、
Ｎａ２Ｏ：６〜３０質量％、
Ｌｉ２Ｏ：０〜８質量％、
Ｂ２Ｏ３：０〜５質量％、
Ｋ２Ｏ：０〜１０質量％、
ＭｇＯ：０〜１０質量％、
ＣａＯ:０〜２０質量％、
ＺｒＯ２:０〜１０質量％。
【００８４】
（特徴）
建物の隙間などを介して建物外方から建物内に流入する空気はほこりなどのパーティクルを含んでいるため、徐冷炉内のシートガラスや切断後のガラス板に付着してしまうと、傷発生の原因となることが考えられる。また、上記パーティクルが徐冷炉内のシートガラスに沿って発生する上昇気流に流れ込んでしまうと、パーティクルがシートガラスに付着し、シートガラス表面に泡や突起物を形成してしまうことが考えられる。このような場合、ガラス板の表面品質が悪化してしまうため、安定したガラス板の生産が困難となる虞がある。
【００８５】
また、成形炉や徐冷炉内は温度変動が生じないようにヒータで制御されているが、成形炉や徐冷炉には、シートガラスを切断する領域以外にも、隙間が存在しており、当該隙間を完全になくすことは極めて困難である。このため、建物外方の空気が建物内に流入してしまうと、炉外部空間と炉内部空間の気圧差の関係が崩れ、炉外部空間の空気が成形炉や徐冷炉の隙間を介して、成形炉や徐冷炉内に流入してしまい、成形炉や徐冷炉内の温度管理制御の精度を低下させてしまう虞がある。このとき、成形炉や徐冷炉に流入する空気の温度は、温度管理された成形炉や徐冷炉内の温度よりも低温である。つまり、溶融ガラスやシートガラスのうち、上記成形炉や徐冷炉に流入した空気と接した領域のみ急冷されてしまう。例えば、成形炉において溶融ガラスのある領域が局部的に急冷されると、当該領域のみ粘度が高くなり、シートガラスに成形された後、下流においてローラで引き伸ばされる際に、シートガラスのうち粘度が高い領域のみ十分に引き伸ばすことができず、ガラス板の板厚の偏差を引き起こしてしまう。また、上述したように徐冷炉内においては、反り、や平面歪、熱収縮率を低減するために、シートガラスの幅方向の温度プロファイルを制御している。そのため、徐冷炉内において、シートガラスのある領域が局部的に急冷されると、当該領域のみ局部的に熱収縮率が大きくなってしまうので、熱収縮率のばらつきが生じてしまう。
【００８６】
上述した問題を解決するためには、建物内の気圧を、建物外方の気圧よりも高くすることで、建物外方の空気が建物内に流入することを抑制することが好ましい。しかし、建物内の気圧を、建物外方の気圧よりも高くしすぎてしまうと、建物内の空気が建物外方に大量に流出することとなり、建物内の気圧や温度が変動してしまうことがある。あるいは、炉外部空間及び/又は切断空間の気圧が高くなりすぎると、炉外部空間及び/又は切断空間から炉内部空間への空気流入量が増加し、シートガラスに沿った上昇気流が発生しやすくなる。よって、建物内の気圧と建物外方の気圧との差は、０超〜４０Ｐａであることが好ましい。つまり、本実施形態の気圧制御では、炉外部空間Ｓ４の気圧Ｐ１から建物Ｂの外方の気圧Ｐ２を減算した値が、０より大きく４０Ｐａ以下となるように、送風機を制御することが好ましい。
【００８７】
そして、以上のような制御を行うことにより、パーティクルによる品質悪化の抑制に加え、反り、熱収縮のばらつきといったガラス板の品質悪化を抑制でき、パーティクル、反り、熱収縮のばらつきの品質を満たしたガラス板を安定して製造することができる。
【００８８】
また、成形空間Ｓ１の温度の変動を抑制することで、ガラス板の板厚のばらつき等を抑制することができる。
【００８９】
また、徐冷空間Ｓ２は、シートガラスＳＧの温度が徐冷点温度の近傍から歪点温度の近傍の温度となる領域を含む空間であるが、徐冷空間Ｓ２の温度変動を抑制できることで、熱収縮率のばらつきを低減できる。なお、徐冷空間Ｓ２において、徐冷点以上となるシートガラスＳＧ近傍の雰囲気温度の変動を抑制できるので、ガラス板の変形や反りを抑制できる。また、徐冷空間Ｓ２において、歪点温度以下となるシートガラスＳＧ近傍の雰囲気温度の変動を抑制できるので、ガラス板の反りなどを抑制できる。ここで、シートガラスＳＧは、切断されるまで一枚の連続した板である。そのため、シートガラスの温度が歪点温度以下となる領域においてシートガラスの反り形状が変化すると、歪点温度以上となる領域のシートガラスにも影響を与え、熱収縮率のばらつきが発生してしまう。一方、本実施形態では、シートガラスＳＧの温度が歪点温度以下となる領域の雰囲気温度の変動を抑制することで、反り、平面歪、熱収縮のばらつきを抑制することができる。
【００９０】
建物の壁から完全に隙間をなくすことは困難である。このため、煙突効果によって、炉外部空間にも上昇気流が発生すると考えられる。なお、炉壁の近傍ほど雰囲気温度が高くなるため、上昇気流が発生しやすい。また、温度が高い気体が温度の低い領域に流れることにより対流も生じる。これは、炉壁側よりも建物の内壁側の雰囲気温度のほうがより低いと考えられるためである。つまり、建物の内壁に沿って下降気流が発生し、炉壁に沿って上昇気流が発生することで、大きな対流が生じる。
【００９１】
そこで、本実施形態では、炉外部空間Ｓ４の気圧を第１方向の上流側ほど気圧が大きくなるように、送風機を制御している。これにより、炉外部空間Ｓ４において、成形炉４０の成形炉壁４１や徐冷炉５０の徐冷炉壁５１の外面に沿って上昇する空気流を抑制できる。よって、成形炉壁４１や徐冷炉壁５１の外面の温度を極力安定させることができる。従って、成形空間Ｓ１や徐冷空間Ｓ２の温度の変動を抑制できる。
【００９２】
炉外部空間Ｓ４は、成形炉外部上方空間Ｓ５、成形炉外部下方空間Ｓ６、及び、徐冷炉外部空間Ｓ７に分割される。よって、成形炉壁４１や徐冷炉壁５１の外面に沿って上昇する空気流が発生したとしても、その空気流の第１方向の範囲を狭くできる（つまり、各空間Ｓ５〜Ｓ７内にその空気流をとどめることができる）。すなわち、炉外部空間Ｓ４の気圧を複数の空間の間で分布させ上流側ほど大きくしているので、複数の空間をまたいで上昇するような（例えば、空間Ｓ５〜Ｓ７の少なくとも２以上の空間に渡るような）大きな空気流の発生を抑制できる。
【００９３】
これにより、成形炉壁４１や徐冷炉壁５１の外面の温度がより安定する。よって、成形空間Ｓ１や徐冷空間Ｓ２における温度への影響を低減でき、成形空間Ｓ１や徐冷空間Ｓ２の温度をより安定させることができる。
【００９４】
（変形例）
以上、本実施形態について図面に基づいて説明したが、具体的な構成は、上記の実施形態に限られるものではなく、発明の要旨を逸脱しない範囲で変更可能である。
【００９５】
（変形例１Ａ）
図７は、本変形例１Ａに係る建物Ｂの内部を示す模式図である。
シートガラスに沿って発生する上昇気流は、シートガラスの切断時に発生するガラスの切粉や、建物の外方から建物内に流入する空気に含まれるホコリを舞い上げ、成形空間や徐冷空間を流れるシートガラスに付着させてしまう。シートガラスに付着したガラスの切粉は、シートガラスの表面に気泡や突起物を形成し、ガラス板の表面の品質を低下させてしまう。また、ホコリも、ガラス板の表面の品質を低下させてしまう。また、建物の外方から建物内空間に流入する空気は、建物の外方の状況（温度、風速等）によって大きく変動するため、建物の外方から建物内空間に空気が流入することで建物内空間の気圧や温度を制御し難くなる。
【００９６】
そこで、気圧制御工程における気圧制御では、切断空間Ｓ３の気圧Ｐ３が、建物Ｂの外方の気圧Ｐ２に対して大きくなるように制御することが好ましい。これにより、建物の外方から切断空間にホコリなどが含まれた空気が流入することを防止でき、ひいてはガラス板の表面品質の低下を抑制できる。
【００９７】
この場合、切断空間Ｓ３の外方には、切断空間Ｓ３を加圧するための送風機４２４が配置される。また、切断空間Ｓ３には、切断空間Ｓ３の気圧Ｐ３を検出するための第４圧力センサ（図示せず）が設けられる。
【００９８】
なお、切断空間の気圧が所定の圧力以上になると、炉（成形炉及び徐冷炉）へ流れる空気流が発生しやすくなり、成形空間及び徐冷空間の温度に影響がでることが懸念される。
よって、切断空間Ｓ３の気圧Ｐ３から建物Ｂの外方の気圧Ｐ２を減算した値が、０より大きく４０Ｐａ以下になるように、切断空間Ｓ３の気圧制御を行うことが好ましい。すなわち、以下の式２が成立するように気圧制御を行うことが好ましい。
（式２）０＜Ｐ３−Ｐ２≦４０Ｐａ
これにより、建物Ｂの外方から建物Ｂ内への空気の流入を抑制できるので、切断空間Ｓ３、ひいては、建物内空間Ｓの温度制御や気圧制御を精度よく行いやすくなる。また、切断空間Ｓ３へのホコリ等の流入を抑制できるので、ガラス板の表面品質が悪化することを防止できる。
【００９９】
また、上記実施形態以外にも、気圧制御において、第４圧力センサ及び第５圧力センサ（図示せず）によって検出される値を監視して送風機４２４を制御する（すなわち、切断空間Ｓ３の気圧を制御する）ことで、徐冷空間Ｓ２の気圧Ｐ４が切断空間Ｓ３の気圧Ｐ３に対して大きくなるようにしてもよい。なお、第５圧力センサとは、徐冷空間Ｓ２の気圧Ｐ４を検出する圧力センサである。
これにより、切断空間Ｓ３から徐冷空間Ｓ２へと流れる空気流を抑制できる。また、徐冷空間Ｓ２の気圧が、第１方向の上流側ほど大きくなるように気圧制御を行ってもよい。これにより、成形空間Ｓ１や徐冷空間Ｓ２の温度の変動を抑制できる。
【０１００】
（変形例１Ｂ）
上記実施形態では、物理的な仕切り部材として機能する床４１１，４１２，４１３が配置されることによって、複数の空間を形成しているが、これに限られるものではなく、第１方向の上流側ほど気圧が大きくなるように気圧制御がされれば、上記実施形態と同様の効果を奏する。
【０１０１】
（変形例１Ｃ）
上記実施形態では、炉外部空間Ｓ４を加圧している。しかし、必ずしも成形空間Ｓ１や徐冷空間Ｓ２の気圧よりも炉外部空間Ｓ４の気圧を大きくする必要はない。例えば、成形空間Ｓ１や徐冷空間Ｓ２の気圧と炉外部空間Ｓ４との気圧差を小さくしたとしても、成形空間Ｓ１や徐冷空間Ｓ２の気圧から漏れ出す空気量を低減でき、ガラス板Ｇに沿って発生する上昇気流を抑制できるので効果的である。
【０１０２】
（変形例１Ｄ）
図８は、本変形例１Ｆに係る建物Ｂの内部を示す模式図である。図８に示すように、炉外部空間Ｓ４は、成形炉外部上方空間Ｓ５と成形炉外部下方空間Ｓ６とを含む成形炉外部空間Ｓ１０と、徐冷炉外部空間Ｓ７との３空間に分割されてもよい。この場合であっても、上記実施形態と同様の効果を奏する。
【０１０３】
また、必ずしも炉外部空間Ｓ４の気圧を第１方向の上流側ほど気圧が大きくする必要はなく、少なくとも成形炉外部空間Ｓ１０の気圧を徐冷炉外部空間Ｓ７の気圧よりも高くすることで、炉外部空間に発生する上昇気流の発生を抑制することができる。これは、成形炉壁４１の温度と徐冷炉壁５１の温度差が特に大きいため、徐冷炉壁５１から成形炉壁４１にかけてより大きな上昇気流が発生しやすいためである。また、上述したようにガラス板の品質を向上させるためには、成形炉４０と徐冷炉５０内の温度変動を低減することが特に好ましいためである。
【実施例】
【０１０４】
以下、本発明の実施例について説明する。【０１０５】
（実施例１）
炉外部空間Ｓ４の気圧と建物Ｂの外方の気圧Ｐ２との差が５Ｐａとなるように、炉外部空間Ｓ４の気圧を制御した。そして、厚さが０．７ｍｍ、大きさが２２００ｍｍ×２５００ｍｍの液晶ディスプレイ用ガラス板の製造を行った。ガラス板の各成分の含有率は以下のとおりであった。
ＳｉＯ２  ６０質量％％
Ａｌ２Ｏ３  １９．５質量％
Ｂ２Ｏ３  １０質量％
ＣａＯ  ５質量％
ＳｒＯ  ５質量％
ＳｎＯ２  ０．５質量％【０１０６】
（実施例２）
炉外部空間Ｓ４の気圧Ｐ１と建物Ｂの外方の気圧Ｐ２との差が２０Ｐａである以外は、実施例１と同様の方法で液晶ディスプレイ用ガラス板の製造を行った。【０１０７】
（実施例３）
炉外部空間Ｓ４の気圧Ｐ１と建物Ｂの外方の気圧Ｐ２との差が３５Ｐａである以外は、実施例１と同様の方法で液晶ディスプレイ用ガラス板の製造を行った。【０１０８】
（実施例４）
炉外部空間Ｓ４の気圧Ｐ１と建物Ｂの外方の気圧Ｐ２との差が５０Ｐａである以外は、実施例１と同様の方法で液晶ディスプレイ用ガラス板の製造を行った。【０１０９】
（比較例１）
炉外部空間Ｓ４の気圧Ｐ１と建物Ｂの外方の気圧Ｐ２との差が−５Ｐａ（つまり、炉外部空間Ｓ４の気圧よりも建物Ｂの外方の気圧Ｐ２が高い）である以外は、実施例１と同様の方法で液晶ディスプレイ用ガラス板の製造を行った。【０１１０】
そして、以上のような条件の下、製造した液晶ディスプレイ用ガラス板の熱収縮のばらつきを上述した方法（（７）ガラス板の好ましい形態で記載した方法）で測定した。また、液晶ディスプレイ用ガラス板の表面を目視で観察し、傷が確認できなかった場合ＯＫ、傷を確認した場合にはＮＧとして評価を行った。以下の表１に、実施例１〜４及び比較例１のそれぞれの測定結果を示す。【０１１１】
【表１】
0005848329.tif 000002
【０１１２】
以上のように、０＜Ｐ１−Ｐ２となるように炉外部空間Ｓ４の気圧を制御すれば、ガラス板表面に傷が発生することを抑制できる。また、０＜Ｐ１−Ｐ２≦４０Ｐａとなるように炉外部空間Ｓ４の気圧を制御すれば、より熱収縮率のばらつきを抑制できる。なお、ガラス板の各成分の含有率（質量％）が、ＳｉＯ２  ６１％、Ａｌ２Ｏ３  １９．５％、Ｂ２Ｏ３  １０％、ＣａＯ  ９％、ＳｎＯ２  ０．３％、Ｒ２Ｏ  ０．２％であっても上記と同様の結果であった。
【符号の説明】
【０１１３】
４０                    成形炉
５０                    徐冷炉
１００                  ガラス板製造装置
３１０                  成形体
Ｂ                      建物
ＭＧ                    溶融ガラス
【図１】
0005848329.tif 000003
【図２】
0005848329.tif 000004
【図４】
0005848329.tif 000005
【図５】
0005848329.tif 000006
【図６】
0005848329.tif 000007
【図７】
0005848329.tif 000008
【図８】
0005848329.tif 000009
【図３】
0005848329.tif 000010